(57)【特許請求の範囲】
【請求項１】
多角形の開口を多数有する表層側のメッシュ編物と、裏層側の編物とが、連結糸で連結された立体構造を有する立体メッシュ編物の裏層側に、立体メッシュ編物の空隙が残存するように、樹脂層または樹脂層を介した表面材が複合されており、上記表層側のメッシュ編物の開口の最大幅Ｗが４．５〜２５ｍｍ、最大長さＬが６．５〜２５ｍｍ、編物高さＨが３．５〜１２ｍｍであり、ＪＩＳ  Ａ  ６９１６．７．１３．２で測定されるコンクリートへの固着強度が１．４１ＭＰａ以上であることを特徴とする、立体メッシュ編物の表層側をコンクリートが投入される側に向けてコンクリート型枠および／または型枠となり得るコンクリート被覆板に配しておき、フレッシュコンクリートを流し込んでコンクリートを新設するための立体メッシュ編物複合被覆板。
【請求項２】
上記表層側のメッシュ編物が１リピート当たり１０コース以上で編成され、かつ、上記開口が、１辺が６コース以下の四角形または六角形である請求項１に記載の立体メッシュ編物複合被覆板。
【請求項３】
上記立体メッシュ編物の裏層側の編物が、５００〜１６００ｄｔｅｘのマルチフィラメントで編成されており、表層側の編物と２７０〜９００ｄｔｅｘのモノフィラメントによって連結されているものである請求項１または２に記載の立体メッシュ編物複合被覆板。
【請求項４】
上記樹脂層が、繊維強化プラスチックである請求項１〜３のいずれかに記載の立体メッシュ編物複合被覆板。
【請求項５】
コンクリートを被覆するために用いられるものである請求項１〜４のいずれかに記載の立体メッシュ編物複合被覆板。
【請求項６】
上記連結糸の断面積の合計が０．０３５ｃｍ2／ｉｎｃｈ2以上、０．０９２ｃｍ2／ｉｎｃｈ2以下である請求項１〜５のいずれかに記載の立体メッシュ編物複合被覆板。
【発明の詳細な説明】
【技術分野】
【０００１】
本発明は、立体メッシュ編物の片面に樹脂層（繊維強化プラスチック、発泡プラスチック、合成ゴム等を含む）を設けた立体メッシュ編物複合被覆板に関し、さらに詳しくは、コンクリート構造物製造時、プレキャストコンクリート製品製造時、あるいは劣化したコンクリート構造物や、鋼製、樹脂製管路の修復時等に、対象物の表面に固着性良好に樹脂被覆層を形成することのできる立体メッシュ編物付き被覆板に関するものである。
【背景技術】
【０００２】
下水道施設のコンクリート管や槽が、内部流体に起因する腐食性物質で、劣化、腐食するのを防ぐ方法として、樹脂ライニング法がよく知られている。ライニング手段には、コテ、はけ、ロール、スプレー等を用いて手作業で塗布・硬化させる湿式法、シート・ボードをビス・アンカー等で固定する乾式法等がある。
【０００３】
湿式法の場合、下地コンクリートの乾燥養生やライニング層の硬化養生に長期間を必要としたり、手作業による品質のバラツキ、樹脂の揮発成分による作業環境の悪化の問題が生じる。また、湿式法の樹脂塗膜は下地コンクリートに全面的に密着するが、コンクリート表面から極浅い部分での密着であって、下地コンクリートの乾燥状態が密着性に与える影響も大きいことから、高湿度雰囲気や換気のしにくい地下のコンクリート構造物の場合は、塗膜の密着不良が生じやすいという問題がある。
【０００４】
一方、乾式法ではあらかじめ工場等で製造したシート・ボードを使用するため、品質のバラツキや作業環境は改善されるが、ビスや金属アンカー等でコンクリート表面に固定するか、シート・ボードの一部に突起を設け、これをコンクリート表面に埋没させることで固定するため、湿式法の全面密着に対し、乾式法では、固定箇所が部分的なものになってしまう。
【０００５】
こういった樹脂ライニング法の従来技術の問題を解決するために、本出願人は、あらかじめ立体メッシュ編物の空隙の中にガラス繊維強化プラスチック（以下ＦＲＰ）を薄く含浸硬化させることにより、ＦＲＰ板と立体メッシュ編物とを複合一体化したコンクリート防食板を考案し、設定の登録を受けた（特許文献１）。この考案に係るコンクリート防食板は、例えば、既設コンクリート構造物の表面と防食板との間に所定の間隙を開けて防食板を設置し、その間隙の中にグラウト材を充填・固化させるために用いられる。このように使用することで、立体編物のアンカー効果によりコンクリート構造物とＦＲＰ板が強固に固着するため、乾式工法で短期間に確実な防食施工ができるという利点があった。現在は開口部の幅Ｗが４ｍｍ、長さが６ｍｍ、高さ５ｍｍの立体メッシュ編物とＦＲＰを組み合わせたコンクリート防食板を市販しており、好評を博している。
【特許文献１】登録実用新案第２５９４０６５号
【発明の開示】
【発明が解決しようとする課題】
【０００６】
近年、コンクリート構造物の改修技術が進歩するにつれて、コスト面や強度面から構造物を破壊して新たに建て直すよりも、既存のコンクリート構造物を改修して、より永く、安全に使用すべき、との考え方が広まってきた。
【０００７】
例えば、長期にわたって使用されている下水処理施設や下水管路は、腐食環境に曝されるために、コンクリートの劣化が進行しているものが多く、短い工期で耐久性の高い改修技術が望まれる。また、一般の水路においても、国内にある多くのコンクリート製の水路
では、敷設後、既に数十年が経過しており、コンクリートに生じたひび割れ等からの水の流入・漏出による問題が深刻化しつつある。特に農村地帯に敷設された水路で水の漏出が生じた場合には、充分な配水ができない。さらに、終末処理場等の排水施設につながる水路に性質の不明な水が流入する場合には、処理量が増えるといった問題が生じていた。
【０００８】
ところで、腐食環境にあるコンクリート構造物の改修の際には、劣化した部分のコンクリートを除去し、再度モルタル等で表面修復した後、樹脂ライニング（繊維強化プラスチックライニングを含む）が施される場合が多い。このとき、上記コンクリート防食板を利用して、これを被覆対象物の表面から数ｍｍ〜数十ｍｍの間隙を設けて設置し、グラウト材（充填用セメントペーストまたはモルタル）を充填して、固化させると、改修作業とライニング作業を簡単に行うことができ、かつ、ライニング層と被覆対象物をグラウト材を介して強固に接合することが出来る。しかし、実際の施工では、施工条件（充填速度、被覆対象物の凹凸等）の要因により、部分的な充填不良が生じる場合がある。一方、コンクリート構造物を新設する場合やプレキャストコンクリート製品を製造する場合は、上記コンクリート被覆板を型枠として、あるいは型枠表面に配して、粗骨材を含むコンクリートを直接打ち込むが、コンクリートの流動性や骨材が立体メッシュ編物の開口を閉塞する等の問題で立体メッシュ編物部への充填不良が生じ、安定した固着強度が得られないため、現存するコンクリート被覆板は、コンクリートを直接打ち込む用途には不適であった。
【０００９】
上記諸問題の解決するために、立体メッシュ編物の開口を大きくすることが考えられるが、単に開口を大きくするだけでは、グラウト材充填時やコンクリート打設時にメッシュ編物の立体構造がつぶされて、立体メッシュ編物の厚みが小さくなる上に、グラウト材やコンクリートに埋没させる密度が粗くなり、固着性に劣るものとなってしまう。
【００１０】
そこで、本発明では、立体メッシュ編物複合被覆板を被覆対象物にグラウト材を介して充填固着する際や、フレッシュコンクリートを直接打設して立体メッシュ編物複合被覆板と固着させる際に、立体メッシュ編物の形状が維持でき、しかもグラウト材やフレッシュコンクリートの充填性にも優れた立体メッシュ編物複合被覆板を提供することを課題として掲げた。
【課題を解決するための手段】
【００１１】
上記課題を解決した本発明の立体メッシュ編物複合被覆板は、多角形の開口を多数有する表層側のメッシュ編物と、裏層側の編物とが、連結糸で連結された立体構造を有する立体メッシュ編物の裏層側に、立体メッシュ編物の空隙が残存するように、樹脂層または樹脂層を介した表面材が複合されており、上記表層側のメッシュ編物の開口の最大幅Ｗが４．５〜２５ｍｍ、最大長さＬが６．５〜２５ｍｍ、編物高さＨが３．５ｍｍ以上であることを特徴とする。
【００１２】
上記表層側のメッシュ編物が１リピート当たり１０コース以上で編成され、かつ、上記開口が、１辺が６コース以下の四角形または六角形であることが好ましい。
【００１３】
上記立体メッシュ編物の裏層側の編物が、５００〜１６００ｄｔｅｘのマルチフィラメントで編成されており、表層側の編物と２７０〜９００ｄｔｅｘのモノフィラメントによって連結されているものである構成は、立体メッシュ編物の形状安定性がより一層高まるため、本発明の好ましい実施態様である。
【００１４】
上記樹脂層は繊維強化プラスチックであると、樹脂ライニング層の耐久性が一層向上するため好ましい。
【００１５】
上記立体メッシュ編物複合被覆板は、コンクリートを被覆するために用いるのが好適で
ある。
【発明の効果】
【００１６】
本発明の立体メッシュ編物複合被覆板は、特定の大きさの開口部を有する立体メッシュ編物を用いたので、グラウト材や粗骨材を含むコンクリートの充填性に優れている。そして、立体メッシュ編物の形状が保たれたまま、グラウト材やコンクリートの中に埋没するので、打設したグラウト材やコンクリートに強固に固着する立体メッシュ編物複合被覆板を提供することができた。
【発明を実施するための最良の形態】
【００１７】
以下、本発明の立体メッシュ編物複合被覆板を図面を参照しつつ詳細に説明するが、本発明は図示した形態に限定されるものではない。
【００１８】
図１は、本発明の立体メッシュ編物複合被覆板に用いられる立体メッシュ編物１をモデル的に示した斜視図である。２は表メッシュ編物層の編目、３は連結糸、４は裏メッシュ編物層の編目である。図面を簡略化するため、コースは楕円で示した。図１に示すように、立体メッシュ編物１は、表メッシュ編物層と裏メッシュ編物層とが、連結糸３により厚み方向に連結された構成を有している。図１の例では、表裏のメッシュ編物を同じ組織としているが、樹脂層と複合される側の裏メッシュ編物層は、表メッシュ編物層よりも小さい開口を有していれば、表側とは異なる組織のメッシュ編物層であっても構わない。また、連結糸の構成もストレートタイプであってもクロスタイプであってもよいし、本数も適宜選択可能である。
【００１９】
図２（ａ）〜（ｆ）には表メッシュ編物層の開口部の構造がわかるように、編物を上から見た状態で示した。（ａ）の太線で示した部分、すなわち六角形の斜線部２本分と、縦線部（図の上下方向と同方向の線）２本分を１リピートとすると、（ａ）は１リピート１６コースで、斜線部が６コース、縦線部が２コースの六角形の開口部が形成されている編物である。（ｂ）は、斜線部が３コース、縦線部が４コースで、１リピート１４コースのもの、（ｃ）は、斜線部が４コース、縦線部が３コースで、１リピート１４コースのもの、（ｄ）は、斜線部が４コース、縦線部が２コースで、１リピート１２コースのもの、（ｅ）は、斜線部が２コース、縦線部が４コースで、１リピート１２コースのもの、（ｆ）は、斜線部が２コース、縦線部が２コースで、１リピート８コースのものである。なお、図２の例では、六角形の開口を示したが、縦線部を０コースにすると、四角形の開口を形成することができる。また、四角形の開口は、菱形に限られず、正方形や長方形であってもよい。さらに、５角形や７角形以上の多角形の開口も採用可能である。なお、一般的な開口の形状は四角形または六角形である。
【００２０】
上記の通り、編組織における斜線部や縦線部のコース数を適宜変更することにより、開口の形状および大きさを自由に変更できるが、本発明では、表メッシュ編物層の開口の最大幅Ｗが４．５〜２５ｍｍ、最大長さＬが６．５〜２５ｍｍで、編物高さＨが３．５ｍｍ以上でなければならない。なお、最大幅Ｗとは、図２の（ｄ）に示したように開口の内側の幅の最大値であり、最大長さＬとは、図２の（ａ）に示したように開口の内側の長さの最大値であり、編物高さＨとは図１に示したように、立体メッシュ編物の厚み（外側）である。ＷおよびＬが、それぞれ上記の下限値より小さいと、開口が小さいため樹脂層と立体メッシュ編物との密着強度は大きくなるが、コンクリートの充填性が悪く、好ましくない。しかし、ＷおよびＬが、それぞれ上記の上限値よりも大きいと、開口が大きくなり過ぎてアンカー効果が小さく、また、コンクリート打設時に立体メッシュ編物の立体構造がつぶされて、固着強度が低下するため好ましくない。編物高さＨは、グラウト材またはコンクリートに埋没する深さ（厚さ）に相当するが、３．５ｍｍ未満ではグラウト材やコンクリートの充填性を確保できる大きさの開口にすると、固着強度が小さくなるため好まし
くない。より好ましい編物高さＨは５ｍｍ〜１２ｍｍである。１２ｍｍを超えると、立体メッシュ編物の空隙を充填するのに必要なグラウト材またはコンクリートの量が増大し、エア抜けが困難になるおそれがある。このような開口にするには、１リピート当たり１０コース以上とし、かつ、開口の１辺が６コース以下の四角形または六角形とすることが好ましい。より好ましい開口の最大幅Ｗは６〜１７ｍｍ、最大長さＬは１０〜２４ｍｍ、編物高さＨは５〜１２ｍｍである。
【００２１】
なお、下水道関連施設の地下コンクリート構造物では、ライニング層の密着の程度について強度基準が定められている。乾式シートライニングでは０．２４ＭＰａ以上、塗布型（湿式）ライニングでは１．５ＭＰａ以上となっており、長期間の耐久性を要求される被覆層の密着性の指針といえる（(財)日本下水道事業団編著、下水道コンクリート構造物の腐食抑制技術及び防食技術指針・同マニュアル）。本発明においての固着性は、コンクリート防食指針に基づく垂直引き剥がしによって評価を行った（測定方法は後述する）。評価の結果、開口の最大幅Ｗを６〜１０ｍｍ、最大長さＬを１０〜１６ｍｍ、編物高さＨを５〜１０ｍｍとするのが最も好ましい。
【００２２】
上記開口のＷ，Ｌ，Ｈの規定は、表メッシュ編物層についてのものであるが、裏メッシュ編物層が表メッシュ編物層とが同じ編み組織であれば、裏メッシュ編物層にも適用される。ただし、裏メッシュ編物層は樹脂層と複合される層であり、グラウト材やコンクリートの充填性は問われないため、表メッシュ編物層の開口よりも小さなＷやＬを有する開口組織や、全面が編組織の層であっても構わない。
【００２３】
本発明で用いられる立体メッシュ編物は、少なくとも裏メッシュ編物層（樹脂層と接する側）がマルチフィラメントで編成されたものであることが好ましい。硬化前の樹脂が繊維（フィラメント）同士の隙間に入り込んで密着強度を高めるからである。マルチフィラメントの繊度は、５００〜１６００ｄｔｅｘ（デシテックス）程度が好ましく、１０００〜１５００ｄｔｅｘがより好ましい。マルチフィラメントは、繊度の小さい糸を複数本引き揃えたものを用いてもよい。
【００２４】
表メッシュ編物層用の糸は、マルチフィラメントでもモノフィラメントでも構わないが、繊度としては、５００〜１６００ｄｔｅｘ（デシテックス）程度が好ましく、１０００〜１５００ｄｔｅｘがより好ましい。なお、表と裏とで繊度や素材を変えても構わない。
【００２５】
一方、連結糸は、編物の立体形状を維持するため、剛性が高いモノフィラメントを用いることが好ましく、繊度２７０〜９００ｄｔｅｘ程度のモノフィラメントが好適である。立体形状を維持するには、連結糸が１平方インチ中に７０本以上存在していることが好ましく、連結糸の断面積の合計では、０．０３５ｃｍ2／ｉｎｃｈ2以上であることが好ましい。なお、連結糸は実際は連続した糸であるが、図１の１コース当たり、縦線と斜め線がそれぞれ１本ずつあるとカウントし、ｎコースあれば連結糸の総数は２ｎ本となる。
【００２６】
上記立体メッシュ編物を構成する繊維としては、ポリエチレン、ポリプロピレン等のポリオレフィン；ポリ塩化ビニリデン；ポリエステル；ナイロン；アラミド；炭素繊維等の耐食性に優れた有機繊維や無機繊維、金属繊維等が用いられる。
【００２７】
上記立体メッシュ編物は、日本マイヤー社製やカール・マイヤー社製等のダブルラッシェル編機を用いて編成することができる。有機繊維で編成する場合、編み上がった立体メッシュ編物は、開口が所望の大きさになるように横方向に広げ、熱セット（熱固定）することが好ましい。素材にポリエステルを使用する場合であれば、１５０℃程度で５〜１０分程度、熱セットすればよい。
【００２８】
本発明の立体メッシュ編物複合被覆板は、上記立体メッシュ編物の片面の裏メッシュ編物層側（裏側編物層側）に、樹脂層を、または樹脂層を介して表面材を設けることによって形成される。樹脂層と立体メッシュ編物との密着強度を高めるためには、少なくとも裏メッシュ編物層には樹脂が完全に含浸していることが好ましい。
【００２９】
樹脂層を構成する樹脂としては、特に限定されず、不飽和ポリエステル樹脂、エポキシ樹脂、ビニルエステル樹脂、フェノール樹脂等の熱硬化性樹脂や、塩化ビニル樹脂、ポリエチレン樹脂、ポリエステル樹脂、ポリアミド樹脂等の熱可塑性樹脂等が挙げられる。また、これらの熱硬化性樹脂、熱可塑性樹脂、発泡樹脂、あるいはゴム類が、上記樹脂層の表面に配してあってもよい。この場合、立体メッシュ編物と複合されている樹脂層を第１樹脂層といい、さらに積層される熱硬化性樹脂、熱可塑性樹脂、発泡樹脂、あるいはゴム類を第２樹脂層という。また、両者を併せて、単に樹脂層ということもある。
【００３０】
樹脂層には、防食性能や樹脂層の強度の点から強化繊維を複合してもよく、ガラス繊維、カーボン繊維、アラミド繊維、金属繊維、セラミックス繊維等が使用できる。これらの繊維には、表面処理を施してあってもよく、マット状でも、チョップでも短繊維あるいは長繊維であってもよく、形態は特に限定されない。ウィスカー、炭酸カルシウム、水酸化アルミニウム、水酸化マグネシウム等のフィラーや、着色剤、顔料等を樹脂層に添加することも可能である。
【００３１】
樹脂層を介して表面材（樹脂製のものを除く）を設ける場合は、表面材として、金属材料、木質材料、無機質材料を使用することもできる。表面材は、樹脂層を介して立体メッシュ編物に良好に接着するからである。上記樹脂層やこれらの表面材によって、意匠性、耐食性、断熱性、補強効果、耐摩耗性等の種々の特性を持った被覆板を形成することができる。
【００３２】
立体メッシュ編物と樹脂層を含浸一体化させるには、例えば、樹脂層の素材として熱硬化性樹脂を用いる場合は、所定の大きさの型枠の中に、必要により強化繊維を配しておき、硬化剤を混合した熱硬化性樹脂を入れ、熱硬化性樹脂が硬化する前に、立体メッシュ編物を載せて、立体メッシュ編物の裏メッシュ編物層を樹脂中に含浸させて、硬化させればよい。また、第１樹脂層の表面にさらに第２樹脂層を設ける場合は、第１樹脂層の表面にプライマーやサンディング等の表面処理を行い、その後、第２樹脂層を積層または接着するのが好ましい。
【００３３】
すでに仕上がっている表面材や硬化した第２樹脂層と、立体メッシュ編物とを一体化させるには、必要に応じて表面材や第２樹脂層に適したプライマーやサンディング、電気的処理、化学的処理等の表面処理を行った後、液状の樹脂（第１樹脂層用）を塗布し、その上に立体メッシュ編物を載せて裏メッシュ編物層を含浸させ、硬化させてもよい。
【００３４】
本発明の立体メッシュ編物複合被覆板は、コンクリート構造物を新設する場合には、例えば、立体メッシュ編物複合被覆板の表メッシュ編物層側を、コンクリートが投入される側に向けてコンクリート型枠に配しておき、フレッシュコンクリートを流し込めば、立体メッシュ編物中の空隙にコンクリートが装填されて固化するため、各種特性を持った樹脂層や表面材による被覆層が表面側に形成されたコンクリートを簡単に得ることができる。
【００３５】
また、既存の構造物等の改修を行う場合は、例えば、既存構造物の表面劣化部を除去した後、必要に応じて前処理を施し、スペーサーやアンカーボルト等を使用して、数ｍｍ〜数十ｍｍの間隙を設けて、立体メッシュ編物複合被覆板を取り付ける。次に、グラウト材等の充填性のよいセメント系材料を、予め設けた間隙に流し込めばよい。なお、立体メッシュ編物複合被覆板を管状に形成すれば、管路の改修・ライニングも可能である。
【実施例】
【００３６】
以下実施例によって本発明をさらに詳述するが、下記実施例は本発明を制限するものではなく、本発明の趣旨を逸脱しない範囲で変更実施した態様は、全て本発明に含まれる。
【００３７】
実験１（立体メッシュ編物複合被覆板の厚み方向引張強度）
表１に示した長さＬ、幅Ｗ、高さＨの六角形の開口を有する立体メッシュ編物を、表１に示した太さの繊維で編成した。用いた繊維は密度１．３８ｇ／ｃｍ3のポリエステル繊
維で、表裏層がマルチフィラメント、連結糸はモノフィラメントである。開口のサイズは立体メッシュ編物複合被覆板にした状態での開口サイズである。
【００３８】
各種開口サイズ、高さの立体メッシュ編物を用いて、立体メッシュ編物複合被覆板を製作した（実施例１Ａ〜１Ｎ、実施例１Ｃは参考例１に相当する）。まず、ビニルエステル樹脂（ジャパンコンポジット社製；プロミネート（登録商標）ＲＦ−７０１）に、硬化促進剤として８質量％オクチル酸コバルトを０．１質量部、ジメチルアニリンを０．１質量部加えて混合し、硬化剤としてメチルエチルケトンパーオキサイドを１質量部添加したものを、ガラス繊維（ガラスチョップドストランドマット：４５０ｇ／ｍ2×３ｐｌｙ）に、ガラス繊維の質量含有率が３０％となるように含浸、積層し、約３ｍｍの厚みに仕上げた。なお、立体メッシュ編物はビニルエステル樹脂が硬化する前にガラスチョップドストランドマットの上に載せた後、手で軽く押し付け、立体メッシュ編物の裏メッシュ編物層側をビニルエステル樹脂に含浸させた。これを２３℃で一晩放置して硬化させた後、８０℃で約２時間の後硬化を行った。
【００３９】
得られた立体メッシュ編物複合被覆板の厚み方向の強度を評価するために、さらに樹脂層と複合し、垂直引き剥がし試験を行った。まず、上記立体メッシュ編物複合被覆板を４０ｍｍ×４０ｍｍに切断し、表メッシュ編物層を下にし、予めサンディングにより表面処理した厚さ約１０ｍｍのＦＲＰ積層板（ガラスチョップドストランドマットと不飽和ポリエステル樹脂からなるもの）に、４００ｇ／ｍ2のビニルエステル樹脂で表メッシュ編物
層を接着した。なお、接着に使用したビニルエステル樹脂は立体メッシュ編物複合被覆板の樹脂層形成のために使用したものと同じ「プロミネートＲＦ−７０１」である。この接着用樹脂を２３℃で一晩硬化させた後、８０℃で約２時間の後硬化を行い、垂直引き剥がし試験（付着強度試験）に供した。
【００４０】
垂直引き剥がし試験は、ＪＩＳ  Ａ  ６９１６  ７．１３．２項により行った。引張り用ジグ（鋼製）の接着には、構造用エポキシ接着剤（住友３Ｍ社製；スコッチウェルド（登録商標）１８３８）を用い、７２時間以上養生した。試験の結果を表１に示す。なお、この実験１では、立体メッシュ編物全体に、裏面側と表面側からビニルエステル樹脂が含浸しており、表１中、「樹脂層と編物の界面での破壊」とは、表裏いずれかの面側の樹脂層と編物の界面で破壊したことを示す。
【００４１】
実験２（立体メッシュ編物複合被覆板とグラウト材との固着強度）
実験１で製作した立体メッシュ編物複合被覆板にグラウト材を打設して、グラウト材との固着強度を評価した（実施例１Ａ〜１Ｎ、実施例１Ｃは参考例１に相当する）。試験体の製作は下記の通りとした。厚み１２ｍｍ×３００ｍｍ×３００ｍｍの化粧合板の上に、同サイズの立体メッシュ編物複合被覆板を、樹脂層が化粧合板と接するように載置し、６０ｍｍ角の角材で周囲４面を囲んで型枠とし、上からグラウト材（BASFポゾリス社製；マスターフロー（登録商標）８７０、Ｙタイプ）を流し込み、固化させた。打設厚みは約４０ｍｍとした。使用したグラウト材の配合は、質量比で粉体（マスターフロー）：水＝５：０．９２で、その時のコンシステンシーは８秒（Ｊ１４ロート）であった。打設のスピードは試料１体（４０ｔ×３００×３００ｍｍ）で約３０秒であった。各試験体ともグラウト材の養生を２３℃で２８日以上行った後、実験１と同様に、ＪＩＳ  Ａ  ６９１６  ７．１３．２項により、固着強度を測定した。なお試験体に入れる切り込みの深さは、立体メッシュ編物の高さＨ＋約４ｍｍ（グラウト材硬化部を約４ｍｍさらに切り込む）とした。試験の結果を表２に示す。
【００４２】
また、立体メッシュ編物の空隙へのグラウト材の充填性を次の基準で目視で評価し、結果を表２に併記した。
○：エアの残留が認められない
△：φ１０ｍｍ程度以下のエア残りが部分的に認められる
×：全体的にエア残りが認められるか、またはφ１０ｍｍ以上のエア残りが部分的に認められる。
【００４３】
実験３（立体メッシュ編物複合被覆板と、粗骨材を含むコンクリートの充填性）
内寸が厚み２５０ｍｍ×幅９００ｍｍ×高さ８５０ｍｍとなるように型枠を組み、実験１で製作した立体メッシュ編物複合被覆板（９００×８００ｍｍ）２枚を、それぞれ樹脂層が型枠に接するように設置した。また樹脂層から約６０ｍｍの間隔を空けて、φ１０ｍｍの鉄筋を、縦に５本、横に４本、２００ｍｍ間隔の格子状に、２列分配筋した。なお、鉄筋の上下は約５０ｍｍずつ間隔を空けた。
【００４４】
型枠の開口部から、呼び強度２７、スランプ１２、粗骨材の最大粒径２０ｍｍのレディーミクスコンクリートを打設し、コンクリート用バイブレーターで締め固めを行い、立体メッシュ編物内へのコンクリートの充填性を評価した。１回の打ち込み高さは約３５ｃｍで、これを２回繰り返し、打ち込み開始から約１０分で１試験体を打ち上げた。なお、立体メッシュ編物複合被覆板の樹脂層は、コンクリートの充填性を目視確認できるように着色剤を使用せずに製作した。立体メッシュ編物の空隙への充填性を実験２と同じ基準で評価し、結果を表３に示す。
【００４５】
また、打設から２８日経過後に、立体メッシュ編物複合被覆板のコンクリートへの固着強さを測定した。測定は携帯型接着剥離試験機（丸菱化学機械製作所製MODEL：BA400D）
を用いて行った。試験体への切れ込みや引張用鋼製ジグの接着は実験２に準じた。結果を表３に示す。
【００４６】
比較例１〜２
立体メッシュ編物として、表１〜３に示した幅Ｗ、長さＬ、高さＨおよび形状を有する編物を用いて、実験１、２、３を行った。結果を比較例１および２として表１〜３に示す。
【００４７】
実施例２
厚み８ｍｍの塩化ビニル樹脂板（筒中プラスチック工業社製；サイロイドアンガー（登録商標）プレート）の片面（立体メッシュ編物を接着する面）を有機溶剤（アセトン）で脱脂し、合成樹脂プライマーとして東邦化学工業社製「ハイセル（登録商標）ＦＣ」と「ハイセル（登録商標）ＦＰ」を質量比で１対１で混合したものを、脱脂面に１００ｇ／ｍ2塗布し、室温で４時間養生した。実験１で使用したビニルエステル樹脂と４５０ｇ／ｍ2のガラスチョップドストランドマット１枚を用いてガラス繊維の質量含有率が２５％となるように積層し、ビニルエステル樹脂が硬化する前に、表１に示した実施例１Ｌに使用した立体メッシュ編物を載せ、裏メッシュ編物層を含浸・硬化させた。実験１と２を行い、結果を表１および２に示した。
【００４８】
実施例３
厚み３４ｍｍのガラス繊維強化発泡硬質ウレタン樹脂（日本ポリエステル社製ＦＲＵ５４Ｍ）の片面を＃６０のサンドペーパーを取り付けたベルトサンダーで目粗し後、プライマーとして東邦化学工業社製「ハイセル（登録商標）ＦＣ」と「ハイセル（登録商標）Ｆ
Ｐ」を質量比で１対１で混合したものを、２００ｇ／ｍ2塗布し、２３℃で４時間養生し
た。実験１で使用したビニルエステル樹脂と４５０ｇ／ｍ2のガラスチョップドストラン
ドマット１枚を用いてガラス繊維の質量含有率が２５％となるように積層し、ビニルエステル樹脂が硬化する前に、表１に示した実施例１Ｌに使用した立体メッシュ編物を載せ、裏メッシュ編物層を含浸・硬化させた。実験１と２を行い、結果を表１および２に示した。
【００４９】
【表１】
0005301200.tif 000002
【００５０】
【表２】
0005301200.tif 000003
【００５１】
【表３】
0005301200.tif 000004
【産業上の利用可能性】
【００５２】
本発明の立体メッシュ編物複合被覆板は、特定の大きさの開口部を有する立体メッシュ編物を用いたので、グラウト材や粗骨材を含むコンクリートの充填性に優れている。そして、立体メッシュ編物の形状が保たれたまま、グラウト材やコンクリートの中に埋没する
ので、打設したグラウト材やコンクリートに強固に固着する立体メッシュ編物複合被覆板を提供することができた。
【００５３】
よって、新たにコンクリートを打設するときのみならず、既存のコンクリート構造物の改修の際等に、利用可能である。
【図面の簡単な説明】
【００５４】
【図１】立体メッシュ編物をモデル的に示した斜視図である。
【図２】表メッシュ編物層の開口部の平面図である。
【符号の説明】
【００５５】
１  立体メッシュ編物
２  表メッシュ編物層の編目
３  連結糸
４  裏メッシュ編物層の編目
【図１】
0005301200.tif 000005
【図２】
0005301200.tif 000006